(57)【要約】  接着剤組成物はポリマー接着剤材料および増粘剤を含む。接着剤組成物は９ｃｍ以下の糸引き長さおよび４５度以下の位相遅れまたは５ｍｍ以下の垂れ下がり距離を有する。接着剤は、酢酸ビニルポリマー、アルカリ膨潤性増粘剤、アルカリ性物質および水を組み合わせることによって形成することが可能である。
2008505206.tif 000002
【特許請求の範囲】
【請求項１】
ポリマー接着剤材料と、
増粘剤と、
を含む接着剤組成物であって、９ｃｍ以下の糸引き長さおよび４５度以下の位相遅れを有する接着剤組成物。
【請求項２】
前記接着剤組成物が５ｃｍ以下の糸引き長さを有する、請求項１に記載の接着剤。
【請求項３】
前記接着剤組成物が３ｃｍ以下の糸引き長さを有する、請求項１に記載の接着剤。
【請求項４】
前記接着剤組成物が３０度以下の位相遅れを有する、請求項１に記載の接着剤。
【請求項５】
前記接着剤組成物が２０度以下の位相遅れを有する、請求項１に記載の接着剤。
【請求項６】
前記接着剤組成物が１０ｍｍ以下の垂れ下がり距離を有する、請求項１に記載の接着剤。
【請求項７】
前記接着剤組成物が５ｍｍ以下の垂れ下がり距離を有する、請求項１に記載の接着剤。
【請求項８】
前記接着剤組成物が３，０００〜５０，０００ｃＰの粘度を有する、請求項１に記載の接着剤。
【請求項９】
前記接着剤組成物が３，０００〜３０，０００ｃＰの粘度を有する、請求項１に記載の接着剤。
【請求項１０】
前記接着剤組成物が１０，０００〜３０，０００ｃＰの粘度を有する、請求項１に記載の接着剤。
【請求項１１】
前記接着剤組成物が１８０秒以下の固化時間を有する、請求項１に記載の接着剤。
【請求項１２】
前記接着剤組成物が６０秒以下の固化時間を有する、請求項１に記載の接着剤。
【請求項１３】
前記接着剤組成物が５０〜１０００Ｐａの複素剪断弾性率を有する、請求項１に記載の接着剤。
【請求項１４】
前記接着剤組成物が１００〜６００Ｐａの複素剪断弾性率を有する、請求項１に記載の接着剤。
【請求項１５】
前記接着剤組成物がチキソトロピーではない、請求項１に記載の接着剤。
【請求項１６】
前記ポリマー接着剤材料が酢酸ビニルを含む、請求項１に記載の接着剤。
【請求項１７】
ポリマー接着剤材料と、
増粘剤と、
を含む接着剤組成物であって、９ｃｍ以下の糸引き長さおよび１０ｍｍ以下の垂れ下がり距離を有する接着剤組成物。
【請求項１８】
前記接着剤組成物が５ｍｍ以下の垂れ下がり距離を有する、請求項１７に記載の接着剤。
【請求項１９】
前記接着剤組成物が５ｃｍ以下の糸引き長さを有する、請求項１７に記載の接着剤。
【請求項２０】
前記接着剤組成物が３ｃｍ以下の糸引き長さを有する、請求項１７に記載の接着剤。
【請求項２１】
前記接着剤組成物がチキソトロピーではない、請求項１７に記載の接着剤。
【請求項２２】
前記ポリマー接着剤材料が酢酸ビニルを含む、請求項１７に記載の接着剤。
【請求項２３】
接着剤組成物を製造する方法であって、
ポリマー接着剤材料を増粘剤と組み合わせて、９ｃｍ以下の糸引き長さおよび４５度以下の位相遅れを有する接着剤組成物を生成する工程を含む方法。
【請求項２４】
前記接着剤組成物が１０ｍｍ以下の垂れ下がり距離を有する、請求項２３に記載の方法。
【請求項２５】
前記接着剤組成物がチキソトロピーではない、請求項２３に記載の方法。
【請求項２６】
分配口を有するディスペンサ容器と、
前記ディスペンサ容器内に配置された接着剤組成物と、
を含む物品であって、前記接着剤組成物がポリマー接着剤材料と増粘剤とを含み、前記接着剤組成物が９ｃｍ以下の糸引き長さおよび４５度以下の位相遅れを有する物品。
【請求項２７】
前記分配口が０．２〜１．８ｍｍ2の範囲内の断面積を有する、請求項２６に記載の物品。
【請求項２８】
前記接着剤組成物が１０ｍｍ以下の垂れ下がり距離を有する、請求項２６に記載の物品。
【請求項２９】
前記接着剤組成物がチキソトロピーではない、請求項２６に記載の物品。
【請求項３０】
前記ポリマー接着剤材料が酢酸ビニルを含む、請求項２６に記載の物品。
【請求項３１】
酢酸ビニルポリマーと、
アルカリ膨潤性増粘剤と、
水と、
を含む接着剤組成物であって、前記酢酸ビニルポリマーが前記水中に分散され、前記接着剤組成物が４〜１０のｐＨを有する接着剤組成物。
【請求項３２】
前記組成物が、
５〜７５質量％の酢酸ビニルポリマーと、
０．１〜１０質量％のアルカリ膨潤性増粘剤と、
残部としての水と、
を含む、請求項３１に記載の接着剤。
【請求項３３】
前記組成物が、
２０〜７５質量％の酢酸ビニルポリマーと、
０．１〜５質量％のアルカリ膨潤性増粘剤と、
残部としての水と、
を含む、請求項３１に記載の接着剤。
【請求項３４】
前記組成物が、
５０〜７５質量％の酢酸ビニルポリマーと、
０．１〜３質量％のアルカリ膨潤性増粘剤と、
残部としての水と、
を含む、請求項３１に記載の接着剤。
【請求項３５】
前記組成物が６〜９のｐＨを有する、請求項３１に記載の接着剤。
【請求項３６】
前記アルカリ膨潤性増粘剤がアニオン性アルカリ膨潤性アクリル増粘剤を含む、請求項３１に記載の接着剤。
【請求項３７】
前記組成物が５〜８５％の全固形分を有する、請求項３１に記載の接着剤。
【請求項３８】
前記組成物が３０〜８５％の全固形分を有する、請求項３１に記載の接着剤。
【請求項３９】
前記組成物が６０〜８０％の全固形分を有する、請求項３１に記載の接着剤。
【請求項４０】
前記組成物が−６０℃〜１００℃のガラス転移温度を有する、請求項３１に記載の接着剤。
【請求項４１】
前記組成物が充填剤を更に含む、請求項３１に記載の接着剤。
【請求項４２】
前記組成物がアルカリ性物質を更に含む、請求項３１に記載の接着剤。
【請求項４３】
前記アルカリ性物質が、アンモニア、トリエタノールアミン、ホスフェートおよびそれらの混合物からなる群から選択される、請求項４２に記載の接着剤。
【請求項４４】
前記充填剤が光沢剤を含む、請求項４１に記載の接着剤。
【請求項４５】
前記酢酸ビニルポリマーが酢酸ビニル−エチレンコポリマーを含む、請求項３１に記載の接着剤。
【請求項４６】
接着剤組成物を製造する方法であって、
酢酸ビニルポリマー、アルカリ膨潤性増粘剤、アルカリ性物質および水を組み合わせて、９ｃｍ以下の糸引き長さおよび４５度以下の位相遅れを有する接着剤組成物を生成する工程を含む方法。
【請求項４７】
前記接着剤組成物が５ｍｍ以下の垂れ下がり距離を有する、請求項４６に記載の方法。
【請求項４８】
前記接着剤組成物が５ｃｍ以下の糸引き長さを有する、請求項４６に記載の方法。
【請求項４９】
前記接着剤組成物が３ｃｍ以下の糸引き長さを有する、請求項４６に記載の方法。
【請求項５０】
前記接着剤組成物がチキソトロピーではない、請求項４６に記載の方法。
【発明の詳細な説明】
【技術分野】
【０００１】
本発明は改良された接着剤に関する。詳しくは、本発明は改良された分配特性を示す改良された接着剤に関する。
【背景技術】
【０００２】
典型的な市販の接着剤または白色グルーは４０〜６０％の固形物で配合され、ブルックフィールド粘度計で測定した時に２，０００〜３００，０００ｃＰの範囲の粘度を有する。これらの接着剤または白色グルーは、垂直表面に適用した時、例えば、粘度に関係なくグルーの流れまたは垂れ下がりなどの様々な欠点を有する。更に、これらのグルーには厳密でない分配性の問題がある。低粘度のグルーは過度に垂れやすく、高粘度のグルーは過度に糸引き性である。
【０００３】
一般に、より粘性のグルーは「固化する」のが遅い傾向があり、穏やかな応力下で容易に広がらないので薄い切片で得るのが難しい。グルーの厚い切片は、乾燥させると紙基材においてカールおよび皺の作用を悪化させるので望ましくないことがあり得る。従って、改良された接着剤が必要とされている。
【発明の開示】
【課題を解決するための手段】
【０００４】
一般に、本発明は改良された接着剤、それらの製造および改良された接着剤を分配するための装置に関する。例示的な実施形態において、接着剤組成物はポリマー接着剤材料および増粘剤を含む。接着剤組成物は、９ｃｍ以下の糸引き長さおよび４５度以下の位相遅れ、δ（以後「位相遅れ」と呼ぶ）、あるいは５ｍｍ以下の垂れ下がり距離を有する。接着剤は、酢酸ビニルポリマー、アルカリ膨潤性増粘剤、アルカリ性物質および水を組み合わせることにより形成することが可能である。
【０００５】
もう１つの例示的な実施形態において、物品は分配口を有するディスペンサ容器と前記ディスペンサ容器内に配置された接着剤組成物とを含む。接着剤組成物はポリマー接着剤材料および増粘剤を含む。接着剤組成物は９ｃｍ以下の糸引き長さおよび４５度以下の位相遅れを有する。
【０００６】
もう１つの例示的な実施形態において、接着剤組成物は、酢酸ビニルポリマー、アルカリ膨潤性増粘剤および水を含む。酢酸ビニルポリマーは水中に分散され、接着剤組成物は４〜１０のｐＨを有する。
【０００７】
上の本発明の概要は、本発明の開示された各実施形態もあらゆる実施も記載することを意図していない。以下に続く「図」、「詳細な説明」および「実施例」は、これらの実施形態をより詳しく例示する。
【０００８】
本発明は、添付の図面とともに本発明の様々な実施形態の以下の詳細な説明を考慮することでより完全に理解されるであろう。
【０００９】
本発明が種々の変更および代替形態に適応する一方で、その明細は図面において例として示しており、詳しく説明する。しかし、記載された特定の実施形態に本発明を限定することを意図していないことは理解されるべきである。これに反して、本発明は、本発明の趣旨と範囲内に入るすべての変更、等価物および代替物を包含することである。
【発明を実施するための最良の形態】
【００１０】
本発明は、接着剤および接着剤の製造ならびにこうした改良された接着剤を分配するための装置に一般に適用可能であると考えられる。本発明をそのように限定しない一方で、本発明の種々の態様の理解は、以下で提供された実施例の説明を通して獲得されるであろう。
【００１１】
以下の定義された用語に関して、これらの定義は、特許請求の範囲または本明細書の何処かで異なる定義が与えられない限り適用するものとする。
【００１２】
「ポリマー」という用語は、ポリマー、コポリマー（例えば、２種以上の異なるモノマーを用いて形成されたポリマー）、オリゴマーおよびそれらの組み合わせ、ならびに例えば、共押出またはエステル交換を含む反応によって混和性ブレンド中に形成され得るポリマー、オリゴマーまたはコポリマーを含むと理解される。特に指示がない限り、ブロックコポリマーとランダムコポリマーの両方が含まれる。
【００１３】
特に指示がない限り、本明細書および特許請求の範囲において用いられた原料の量、分子量などの特性および反応条件などを表現するすべての数値は、「約」という用語によってすべての場合に修飾されていると解されるべきである。従って、異なる記載がない限り、前述した本明細書および添付した特許請求の範囲に記載された数値パラメータは、本発明の教示を利用する当業者が得ようと求める所望の特性に応じて異なることが可能である近似である。少なくとも且つ特許請求の範囲の等価物の教示の適用を限定しようとする試みとしてでなく、各数値パラメータは、報告された有効桁の数に照らして、且つ通常の四捨五入法を適用することによって少なくとも解釈されるべきである。本発明の広い範囲を規定する数値範囲およびパラメータが近似であるにもかかわらず、特定の実施例において規定された数値は可能な限り厳密に報告されている。しかし、あらゆる数値は、それぞれの試験測定において見られる標準偏差に必然的に由来する特定の誤差を本質的に含む。
【００１４】
質量百分率、質量による百分率および質量％などは、物質の質量を組成物の質量で除し、１００を乗じた当該物質の濃度を意味する同義語である。
【００１５】
終点による数値範囲の列挙は、当該範囲内に包含されるすべての数値を含む（例えば、１〜５は、１、１．５、２、２．７５、３、３．８０、４および５を含む）。
【００１６】
本明細書および添付した特許請求の範囲において用いられる時、単数形（「ａ」、「ａｎ」および「ｔｈｅ」）は、特に内容によって明確に指示されない限り複数の指示対象を含む。従って、例えば、「化合物」（「ａ  ｃｏｍｐｏｕｎｄ」）を含む組成物と言った場合、２種以上の化合物の混合物を含む。本明細書および添付した特許請求の範囲において用いられる時、「または」という用語は、特に内容によって明確に指示されない限り、「および／または」を含む感覚で一般に用いられる。
【００１７】
本発明は改良された接着剤を提供する。改良された接着剤はポリマー接着剤材料および増粘剤を含む。改良された接着剤は、限定された糸引き長さ、限定された位相遅れ、限定された垂れ下がり距離、接着剤が流動可能であるような粘度、限定された固化時間、一定範囲の複素剪断弾性率の物理的特性の内の２つ以上を有し、接着剤組成物はチキソトロピーではない場合がある。これらの特性の多くは、以下の「方法」節において定められた方法によって決定することが可能である。
【００１８】
接着剤組成物は限定された糸引き長さを有することが可能である。接着剤の糸引き長さは、以下の「方法」節において定められた糸引き長さ方法によって決定することが可能である。限定された糸引き長さは流動可能な接着剤を厳密に置くのを助けることが可能である。幾つかの実施形態において、接着剤組成物は、０〜９ｃｍまたは０〜５ｃｍ、０〜３ｃｍあるいは０〜２ｃｍの糸引き長さを有することが可能である。
【００１９】
接着剤組成物は、限定された剪断弾性率位相遅れを有することが可能である。剪断弾性率位相遅れまたは「位相遅れ」は、以下の「方法」節において定められた位相遅れ方法によって決定することが可能である。幾つかの実施形態において、接着剤組成物は、０〜４５度または０〜３０度あるいは０〜２０度の位相遅れを有することが可能である。
【００２０】
接着剤組成物は、垂直表面上に置かれた時に限定された垂れ下がり距離を有することが可能である。垂れ下がり距離または垂れ下がり抵抗は、以下の「方法」節において定められた垂れ下がり距離方法によって決定することが可能である。限定された垂れ下がり距離は、接着剤が置かれている表面上に接着剤を保つのを助けることが可能である。幾つかの実施形態において、接着剤組成物は、０〜１０ｍｍまたは０〜５ｍｍあるいは０〜２ｍｍの垂れ下がり距離を有することが可能である。
【００２１】
接着剤組成物は接着剤が流動可能であるような粘度を有することが可能である。粘度は＃６スピンドルを有するブルックフィールドＲＶＴを経由して周囲条件で２０ｒｐｍで決定することが可能である。幾つかの実施形態において、接着剤組成物は、３，０００〜５０，０００ｃＰ、または３，０００〜３０，０００ｃＰあるいは１０，０００〜３０，０００ｃＰの粘度を有することが可能である。
【００２２】
接着剤組成物は限定された固化時間を有することが可能である。接着剤の固化時間は、以下の「方法」節において定められた固化時間方法によって決定することが可能である。幾つかの実施形態において、接着剤組成物は、０〜１８０秒または０〜６０秒または０〜４５秒の固化時間を有することが可能である。
【００２３】
接着剤組成物は一定範囲の複素剪断弾性率Ｇ*を有することが可能である。複素剪断弾性率Ｇ*は、以下の「方法」節において定められた複素剪断弾性率方法によって決定することが可能である。幾つかの実施形態において、接着剤組成物は、５０〜１０００Ｐａまたは１００〜６００Ｐａの複素剪断弾性率Ｇ*を有することが可能である。
【００２４】
幾つかの実施形態において、接着剤組成物はポリマー接着剤材料および増粘剤を含み、ここで、接着剤組成物は９ｃｍ以下の糸引き長さおよび４５度以下の位相遅れを有する。もう１つの実施形態において、接着剤組成物はポリマー接着剤材料および増粘剤を含み、ここで、接着剤組成物は９ｃｍ以下の糸引き長さおよび１０ｍｍ以下の垂れ下がり距離を有する。他の実施形態において、上で特定された物理的特性の２つ以上は必要に応じて組み合わせることが可能である。
【００２５】
改良された接着剤組成物は、接着剤ポリマー、増粘剤および水を組み合わせることによって形成することが可能である。接着剤ポリマーは酢酸ビニルポリマーであることが可能である。増粘剤はアルカリ膨潤性増粘剤であることが可能である。幾つかの実施形態において、接着剤組成物は、−６０〜１００℃または−５０〜５０℃、−２０〜３０℃の範囲内のガラス転移温度を有することが可能である。本明細書で用いられる接着剤組成物のガラス転移温度は乾燥させた接着剤組成物から取られる。例示的な実施形態において、接着剤組成物は、必要に応じて５〜８５重量％または３０〜８５重量％あるいは６０〜８０重量％の全固形分を有することが可能である。
【００２６】
幾つかの例示的な実施形態において、接着剤組成物は４〜１０または５〜１０あるいは６〜９のｐＨを有することが可能である。他の実施形態において、接着剤組成物は、「アシッドフリー」であるとみなすことが可能であり、７〜９のｐＨを有する。幾つかの実施形態において、アルカリまたはアルカリ性物質は、有用なあらゆる量で接着剤組成物に添加することが可能である。
【００２７】
酢酸ビニルポリマーには、例えば、酢酸ビニルホモポリマーおよび例えば酢酸ビニル−エチレン（ＶＡＥ）などの酢酸ビニルコポリマーが挙げられる。これらの酢酸ビニルポリマーは、ポリマー分散液を形成するために水中で組み合わせることが可能である。酢酸ビニル系ポリマーは従来の乳化重合によって得ることが可能であり、様々な供給業者から市販されている。
【００２８】
１種以上のコモノマーを酢酸ビニルと共重合させることが可能である。幾つかの実施形態において、酢酸ビニルポリマーは、酢酸ビニル、エチレンおよび任意に１種以上の他のエチレン系不飽和モノマーを含む。他のエチレン系不飽和モノマーの例示的な例は、アクリル酸、メタクリル酸、クロトン酸およびイソクロトン酸などのＣ3〜Ｃ10アルケン酸ならびにメタノール、エタノール、プロパノール、ブタノールおよび２−エチルヘキサノールなどのＣ1〜Ｃ18アルカノールとのそれらのエステル；塩化ビニルなどのビニルハロゲン化物；マレイン酸、フマル酸およびイタコン酸などのα，β−不飽和Ｃ4〜Ｃ10アルケン二酸ならびに同じＣ1〜Ｃ18アルカノールとのそれらのモノエステルおよびジエステル；ならびにニトリルなどの窒素含有モノオレフィン的不飽和モノマー；アミド；Ｎ−メチロールアミド；アクリロニトリル、アクリルアミド、メタクリルアミド、Ｎ−メチロールアクリルアミド、Ｎ−メチロールメタクリルアミド、Ｎ−メチロールアリルカルバメート、ならびにＮ−メチロールアクリルアミド、Ｎ−メチロールメタクリルアミドおよびＮ−メチロールアリルカルバメートの低級アルキルエーテルまたは低級アルカン酸エステルなどの、Ｎ−メチロールアミドおよびアリルカルバメートの低級アルカン酸エーテルである。本発明において用いられる例示的な酢酸ビニル−エチレン（エマルジョン）ポリマーは市販されている製品である。その例は、エアープロダクツ・ポリマーズ（Ａｉｒ  Ｐｒｏｄｕｃｔｓ  Ｐｏｌｙｍｅｒｓ，Ｌ．Ｐ．）（ペンシルバニア州アレンタウン（Ａｌｌｅｎｔｏｗｎ，ＰＡ））からすべて入手できる「エアフレックス（ＡＩＲＦＬＥＸ）」（登録商標）３２０、「エアフレックス（ＡＩＲＦＬＥＸ）」（登録商標）３２３、「エアフレックス（ＡＩＲＦＬＥＸ）」（登録商標）４００、「エアフレックス（ＡＩＲＦＬＥＸ）」（登録商標）４００Ｈ、「エアフレックス（ＡＩＲＦＬＥＸ）」（登録商標）４０１、「エアフレックス（ＡＩＲＦＬＥＸ）」（登録商標）４０５、「エアフレックス（ＡＩＲＦＬＥＸ）」（登録商標）４１０、「エアフレックス（ＡＩＲＦＬＥＸ）」（登録商標）４２０、「エアフレックス（ＡＩＲＦＬＥＸ）」（登録商標）４２３、「エアフレックス（ＡＩＲＦＬＥＸ）」（登録商標）４２６、「エアフレックス（ＡＩＲＦＬＥＸ）」（登録商標）４６０、「エアフレックス（ＡＩＲＦＬＥＸ）」（登録商標）４６５、「エアフレックス（ＡＩＲＦＬＥＸ）」（登録商標）７２００、「エアフレックス（ＡＩＲＦＬＥＸ）」（登録商標）９２０、「エアフレックス（ＡＩＲＦＬＥＸ）」（登録商標）ＥＮ４２１、「エアフレックス（ＡＩＲＦＬＥＸ）」（登録商標）ＥＰ１７、「エアフレックス（ＡＩＲＦＬＥＸ）」（登録商標）３１５、「エアフレックス（ＡＩＲＦＬＥＸ）」（登録商標）４１８、「エアフレックス（ＡＩＲＦＬＥＸ）」（登録商標）ＥＦ３５０および「エアフレックス（ＡＩＲＦＬＥＸ）」（登録商標）ＥＦ９４０、ならびにフォルボ・アドヘシブズ（Ｆｏｒｂｏ  Ａｄｈｅｓｉｖｅｓ，ＬＬＣ）（ノースカロライナ州ダーハム（Ｄｕｒｈａｍ，ＮＣ））から入手できる「エルベース（ＥＬＶＡＣＥ）」（登録商標）７２２、「エルベース��ＥＬＶＡＣＥ）」（登録商標）７２５、「エルベース（ＥＬＶＡＣＥ）」（登録商標）７３１、「エルベース（ＥＬＶＡＣＥ）」（登録商標）７３２、「エルベース（ＥＬＶＡＣＥ）」（登録商標）７３３、「エルベース（ＥＬＶＡＣＥ）」（登録商標）７３４、「エルベース（ＥＬＶＡＣＥ）」（登録商標）７３５、「エルベース（ＥＬＶＡＣＥ）」（登録商標）７３６、「エルベース（ＥＬＶＡＣＥ）」（登録商標）７３７、「エルベース（ＥＬＶＡＣＥ）」（登録商標）７３９、「エルベース（ＥＬＶＡＣＥ）」（登録商標）７４１および「エルベース（ＥＬＶＡＣＥ）」（登録商標）７５８、ならびにビナムル・ポリマーズ（Ｖｉｎａｍｕｌ  Ｐｏｌｙｍｅｒｓ）（サウスカロライナ州エノリー（Ｅｎｏｒｅｅ，ＳＣ））から入手できる「デュロ・セット（ＤＵＲ−Ｏ−ＳＥＴ）」（登録商標）Ｅ−２００、「デュロ・セット（ＤＵＲ−Ｏ−ＳＥＴ）」（登録商標）Ｅ−２００、「デュロ・セット（ＤＵＲ−Ｏ−ＳＥＴ）」（登録商標）Ｅ−２３０、「デュロ・セット（ＤＵＲ−Ｏ−ＳＥＴ）」（登録商標）Ｅ−１３０、「デュロ・セット（ＤＵＲ−Ｏ−ＳＥＴ）」（登録商標）Ｅ−２００ＨＶ、「デュロ・セット（ＤＵＲ−Ｏ−ＳＥＴ）」（登録商標）Ｅ−１５０、「デュロ・セット（ＤＵＲ−Ｏ−ＳＥＴ）」（登録商標）Ｅ−２６０、「デュロ・セット（ＤＵＲ−Ｏ−ＳＥＴ）」（登録商標）Ｅ−１００、「デュロ・セット（ＤＵＲ−Ｏ−ＳＥＴ）」（登録商標）Ｅ−２２０、「デュロ・セット（ＤＵＲ−Ｏ−ＳＥＴ）」（登録商標）Ｅ−１７１ＨＳ、「デュロ・セット（ＤＵＲ−Ｏ−ＳＥＴ）」（登録商標）Ｃ−３２５、「デュロ・セット（ＤＵＲ−Ｏ−ＳＥＴ）」（登録商標）Ｃ−３１０、「デュロ・セット（ＤＵＲ−Ｏ−ＳＥＴ）」（登録商標）Ｃ−３３５、「レシン（ＲＥＳＹＮ）」（登録商標）１０２５、「レシン（ＲＥＳＹＮ）」（登録商標）１０７２、「レシン（ＲＥＳＹＮ）」（登録商標）１６０１および「レシン（ＲＥＳＹＮ）」（登録商標）ＳＢ−３２１、ならびにＨ．Ｂ．フラー・カンパニー（Ｈ．Ｂ．Ｆｕｌｌｅｒ  Ｃｏ．）（ミネソタ州セントポール（Ｓｔ．Ｐａｕｌ，ＭＮ））から入手できるＷＢ−３６２１、ＷＢ−３６２１である。示したような市販酢酸ビニルポリマーは、典型的には５００〜３０００ｃＰの範囲の粘度を有することが可能である。
【００２９】
酢酸ビニルポリマーは有用なあらゆる量で接着剤組成物中に存在することが可能である。幾つかの実施形態において、酢酸ビニルポリマーは、必要に応じて５から７５質量％または２０から７５質量％あるいは５０から７５質量％まで接着剤組成物中に存在する。
【００３０】
アルカリ膨潤性増粘剤はアルカリ膨潤性アクリル増粘剤を含む。これらのアクリル増粘剤は「連合増粘剤」と呼ぶことが可能であり、カルボン酸基を含むアニオン・アルカリ膨潤性アクリル水性エマルジョンコポリマーであることが可能である。これらのアルカリ膨潤性増粘剤は実質的に架橋されていることが可能である。適するアルカリ膨潤性アクリル増粘剤の部分的なリストには、「ロープレックス（Ｒｈｏｐｌｅｘ）」（登録商標）ＡＳＥ−６０という商品名でローム・アンド・ハース・カンパニー（Ｒｏｈｍ  ａｎｄ  Ｈａａｓ  Ｃｏ．）（ペンシルバニア州フィラデルフィア（Ｐｈｉｌａｄｅｌｐｈｉａ，ＰＡ））から、「ロハジット（Ｒｏｈａｇｉｔ）」（登録商標）ＳＤ１５という商品名でポリマー・ラテックス（Ｐｏｌｙｍｅｒ  Ｌａｔｅｘ  ＧｍｂＨ  ＆  Ｃｏ．ＫＧ）（デラウェア州マール（Ｍａｒｌ，ＤＥ））から、ならびに「カーボポール（Ｃａｒｂｏｐｏｌ）」（登録商標）および「ペムレン（Ｐｅｍｕｌｅｎ）」（登録商標）シリーズ増粘剤という商品名でノベオン（Ｎｏｖｅｏｎ，Ｉｎｃ．）（オハイオ州クリーブランド（Ｃｌｅｖｅｌａｎｄ，ＯＨ））から市販されているものが挙げられる。
【００３１】
アルカリ膨潤性増粘剤は有用なあらゆる量で接着剤組成物中に存在することが可能である。幾つかの実施形態において、アルカリ膨潤性増粘剤は、必要に応じて０．１から１０質量％または０．１から５質量％あるいは０．１から３質量％まで接着剤組成物中に存在する。
【００３２】
アルカリ性物質またはアルカリ源は、接着剤組成物の形成中にアルカリ膨潤性増粘剤と組み合わせることが可能である。アルカリ源は、有機アルカリ源または無機アルカリ源であることが可能である強塩基物質またはアルカリ源であることが可能である。本発明の目的に関して、アルカリ性物質としても知られているアルカリ源は、水性系に添加することが可能であるとともに約７より大きいｐＨをもたらすことが可能である組成物である。有機アルカリ源は、例えば、アンモニア、モノエタノールアミン、モノプロパノールアミン、ジエタノールアミン、ジプロパノールアミン、トリエタノールアミン、トリプロパノールアミンなどを含む窒素強塩基であることが多い。アルカリ源は無機アルカリも含むことが可能である。無機アルカリは、液状（約１０〜６０重量％の水溶液）または固体状（粉末、フレークまたはペレット）の両方で用いることが可能である水酸化ナトリウムまたは水酸化カリウムから誘導することが可能である。他の無機アルカリ源は、メタケイ酸ナトリウムなどの可溶性ケイ酸塩組成物またはリン酸三ナトリウムなどの可溶性リン酸塩組成物、あるいはリン酸から誘導された他のあらゆる緩衝剤である。例示的なアルカリ源には、アンモニアまたはトリエタノールアミンが挙げられる。アルカリ源はアルカリ金属炭酸塩を含むことが可能である。用いてもよいアルカリ金属炭酸塩には、特に、炭酸ナトリウム、炭酸カリウム、炭酸水素ナトリウムまたは炭酸水素カリウムあるいはセスキ炭酸ナトリウムまたはセスキ炭酸カリウムが挙げられる。アルカリ性物質は有用なあらゆる量で接着剤組成物中に提供することが可能である。
【００３３】
本発明の接着剤組成物は充填剤を任意に含むことが可能である。充填剤は有機充填剤または無機充填剤であることが可能であり、有用なあらゆる量で接着剤中に存在することが可能である。充填剤は、例えば、酸化防止剤、安定剤、オゾン劣化防止剤、可塑剤、染料、ＵＶ吸収剤、ＨＡＬＳおよび顔料などの有機または無機のあらゆる添加剤であることが可能である。一実施形態において、接着剤組成物は充填剤として「光沢剤」を含む。光沢剤材料は必要に応じて接着剤に光沢および／または色を付加することが可能である。本発明の接着剤組成物は、接着剤組成物に淡色または色を提供するために顔料または染料などの着色剤を任意に含むことが可能である。
【００３４】
幾つかの実施形態において、接着剤組成物は、５〜７５質量％の酢酸ビニルポリマー、０．１〜１０質量％のアルカリ膨潤性増粘剤および残部としての水を含むことが可能である。他の実施形態において、接着剤組成物は、２０〜７５質量％の酢酸ビニルポリマー、０．１〜５質量％のアルカリ膨潤性増粘剤および残部としての水を含むことが可能である。他の実施形態において、接着剤組成物は、５０〜７５質量％の酢酸ビニルポリマー、０．１〜３質量％のアルカリ膨潤性増粘剤および残部としての水を含むことが可能である。これらの実施形態の幾つかにおいて、接着剤組成物の形成は、アルカリ膨潤性増粘剤材料を活性化または膨潤させ得るとともに、７〜９のｐＨを有することが可能である生成接着剤組成物を提供し得るアルカリ性物質の添加を含むことが可能である。例示的な実施形態において、アルカリ膨潤性増粘剤材料は実質的に架橋されている。これらの実施形態は、限定された糸引き長さ、限定された位相遅れ、限定された垂れ下がり距離、接着剤が流動可能であるような粘度、限定された固化時間、一定範囲の複素剪断弾性率の（上述したような）物理的特性の内の２つ以上を有することが可能である。接着剤組成物はチキソトロピーではない場合がある。
【００３５】
図１は、本明細書で記載された改良された接着剤を入れるとともに分配することが可能である例示的な接着剤ディスペンサ１００を示している。ディスペンサ１００は、分配される前に接着剤を収容する接着剤収容部分１２０を含むことが可能である。幾つかの実施形態において、収容部分１２０は高分子材料などの可撓性材料から形成される。ディスペンサは、例えば、０．５〜５０００ｍｌまたは０．５〜１０００ｍｌあるいは５０〜５００ｍｌなどの接着剤の有用なあらゆる量を収容することが可能である。ディスペンサ１００は、収容部分１２０上に配置された分配部分１３０を含むことが可能である。分配部分１３０は分配口１４０を含むことが可能である。一実施形態において、接着剤は、分配口１４０に向けて且つ分配口１４０を通して接着剤材料を塗布目標に押し進める可撓性収容部分１２０に使用者が指圧を加えることによって使用者によって分配することが可能である。幾つかの実施形態において、分配口１４０は、必要に応じて０．０５〜４０ｍｍ2、０．１〜３０ｍｍ2、０．１〜１０ｍｍ2、０．２〜１．８ｍｍ2、０．５〜１．５ｍｍ2または０．７５〜１．２５ｍｍ2の範囲内の面積を有する。
【００３６】
レオロジーと早い固化時間の独特の組み合わせを示す接着剤組成物が本明細書に記載されており、接着剤組成物は、紙基材に被着された時、観察されるカール／皺の量を減らすことが可能である。これらの接着剤組成物は、被着させるのに手の圧力のみを用いて微細先端付き塗布器から容易且つ厳密に分配される。こうした接着剤／ディスペンサの組み合わせは、クラフト計画活動、住まいの補修活動またはスクラップブック作成活動を行う際にしばしば用いられる。
【００３７】
接着剤のレオロジーと微細先端付きディスペンサの組み合わせは接着剤分配中に優れた制御を提供し、所望のいずれかの形状（微細または粗いドット、ストリーク、線など）で使用者が接着剤を難なく適用することを可能にする。接着剤のレオロジーは、穏やかな貼合わせ圧力、例えば紙カード素材を互いに貼合わせるために用いられる手による軽い圧力により被着剤の間で軽く圧縮された時に接着剤が広がる容易さのゆえに薄い接着剤層の形成も助けることが可能である。こうした薄い接着剤層は、水分が接着剤から除去される速度を接着剤の薄い断面が上げるので、接着剤の速乾に寄与することも可能である。更に、本明細書に記載された連合増粘剤入り接着剤ポリマーによって提供されたレオロジーは、小滴または微細連続ビーズで適用した時に糸を引くか、または遅延する接着剤の傾向も最小限に抑え／なくし、よって、より厳密な接着剤塗布を可能にする。
【００３８】
本発明の利点を以下の実施例によって例示する。しかし、これらの実施例で挙げた特定の材料および材料の量ならびに他の条件および詳細は当業界で広く当てはまると解釈されるべきであり、本発明を不当に限定すると解釈されるべきではない。
【００３９】
方法
固化時間
この試験は以下の工程を含む。
１．試験紙（幅６インチの「アイピー・ティルメニー（ＩＰ  Ｔｈｉｌｍａｎｙ）」５０＃漂白アンドロベースペーパ（Ｂｌｅａｃｈｅｄ  Ａｎｄｒｏ  Ｂａｓｅ  Ｐａｐｅｒ））の第１のシート上に接着剤（約３ｇ）の細片（幅５〜１０ｃｍ）を被覆して、厚さ０．２３ｍｍの湿り接着剤被膜を得る。
２．接着剤が湿っている間に、幅０．５インチの細片に前もって切断された試験紙の第２のシートを試験紙の第１のシートに貼合わせる。
３．４．５ｌｂのゴムロールでローリングすることにより２つのシートを互いに貼合わせる。
４．規則的な時間間隔で貼合せ物から幅０．５インチの紙細片を引き剥がして、試験紙細片を引き裂くのに十分な強度を発現するために要する時間を決定する。
【００４０】
垂れ下がり抵抗または垂れ下がり距離
接着剤の垂れ下がり抵抗は、〜１５ｃｍ×２５ｃｍの寸法のポリ（エチレンテレフタレート）（ＰＥＴ）フィルムの水平に置かれた厚さ２ミルの清浄な細片付近および細片の端に接着剤の０．１ｍｌの滴をのせることにより評価する。
【００４１】
接着剤をのせた直後に、ＰＥＴフィルムを垂直に置き、接着剤の滴をシートの頂上に位置させる。それは、接着剤がフィルム細片の長さに沿って下方に流れることを可能にする。
【００４２】
接着剤の流れが止まった時、接着剤が流れたミリメートル（ｍｍ）の距離を測定し、記録する。測定された特定の距離は、垂直に向ける前の元の接着剤滴の底端から一旦接着剤の流れが止まった時の接着剤の流れの最底端までの距離である。
【００４３】
糸引き長さ
この試験方法は分配された時に接着剤が糸を引く程度を評価する手段を提供する。一般に、この試験方法は、垂直に向けられた注射器針を通してグルーを固定速度で分配し、グルーが針から伸び、下段に落ちるにつれて生じるグルー繊維／ストランドの長さを測定することを含む。
【００４４】
ストランドが長ければ長いほど糸引きの程度は高く、ストランドが短ければ短いほど糸引きの程度は低い。この試験方法は、２２℃の温度および５０％の相対湿度を有する定温室内で行い、以下の装置を用いる。
１．注射器ポンプ、カタログ＃５５−２２２６、マサチューセッツ州０１７６０のソナティックのハーバード・アパレータス（Ｈａｒｖａｒｄ  Ａｐｐａｒａｔｕｓ（Ｓｏ  Ｎａｔｉｃｋ，ＭＡ））。
２．１６ｇａ×３８ｍｍの「プレシジョングライド（ＰｒｅｃｉｓｉｏｎＧｌｉｄｅ）」（登録商標）ニードル（Ｎｅｅｄｌｅ）１６Ｇ、１  １／２使い捨て注射器針、ＩＤ１．１９ｍｍ、ニュージャージー州０７４１７−１８８４のフランクリンレークスのベクトン・ディッキンソン（Ｂｅｃｔｏｎ  Ｄｉｃｋｉｎｓｏｎ  ＆  Ｃｏ（Ｆｒａｎｋｌｉｎ  Ｌａｋｅｓ，ＮＪ））。
３．１０ｍｌの「ルアー・ノームジェクト（Ｌｕｅｒ  Ｎｏｒｍ−Ｊｅｃｔ）」使い捨て注射器、ドイツ国ツッツリンゲンのヘンケ・サス・ウォルフ（Ｈｅｎｋｅ  Ｓａｓｓ  Ｗｏｌｆ  ＧＭＢＨ（Ｔｕｔｔｌｉｎｇｅｎ，Ｇｅｒｍａｎｙ））。
４．テフロン（登録商標）（Ｔｅｆｌｏｎ）チューブ、ＩＤ３．２ｍｍ×長さ１５２ｍｍ、雄／雌ルア接続に逆端で嵌合して、注射器と針との間の可撓性接続を提供する。
５．実験室ジャッキ。
６．実験室ジャッキスタンド。
７．実験室小クランプ。
８．厚さ０．４５ｍｍの透明ポリカーボネートから製作された円筒状スリーブ。直径約１４ｃｍ×高さ３８ｃｍ。クランプのためのクリアランスおよびテフロン（登録商標）（Ｔｅｆｌｏｎ）チューブのクリアランスを可能にするために、概略的に細長い溝をつけられている。
【００４５】
装置の調製およびレイアウト
注射器／チューブ／針アセンブリを整列させる。注射器を注射器ポンプ内で水平に取り付け、針を垂直に向けて、押し出された接着剤が針先端から直接下方に流れ出るようにする。
【００４６】
小クランプをジャッキスタンドの垂直部材に取り付け、針をクランプで固定して、試験中に向きを維持する。実験室ジャッキを針より下方でジャッキスタンド上に置いて、流れる接着剤が突き当たる可動段を提供する。実験室ジャッキの動きの範囲は全体で約３８ｃｍである。すなわち、ジャッキを上げて針の先端に触れさせることが可能であり、針の先端より３８ｃｍ下方に下げることが可能である。
【００４７】
接着剤の落下ストランドに及ぼす空気のあらゆる動きの影響を減らすために、ポリカーボネートスリーブを気流除去器として用いる。針バレルの円周と同心であるように、スリーブをジャッキ上に置く。実験室ジャッキを上げるか、または下げるにつれて、スリーブが小クランプおよび可撓性チューブを通り抜けることを可能にするために、２つの縦スロットをスリーブ上に必要とする。
【００４８】
カットオフホイールと適合するダイグラインダを用いて針を短くして、針のバレル上に正方形端および６．４ｍｍの長さ、すなわち、ハブから突出した針の６．４ｍｍの長さを提供する。短くなった針バレルを３２０グリットのサンドペーパーでデバリングする。正方形端付きの針バレルは針からの接着剤の均一流出を可能にし、押し出された接着剤が針から出ると遅れるか、または曲がるいかなる傾向も最小限に抑える。
【００４９】
試験手順
この試験を行う前に接着剤は泡フリーである。注射器先端を接着剤に浸漬し、プランジャーを静かに引いて注射器を満たすことにより注射器を接着剤で満たす。接着剤に空気を導入することを避けるために、この操作中に注意を払わなければならない。空気の導入は試験結果に悪影響を及ぼすからである。すなわち、流れ出た接着剤中の気泡は、落下ストリームの早期破壊をもたらすストリームの欠陥を引き起こし得る。
【００５０】
充填された注射器は可撓性接続チューブおよび針と適合し、注射器ポンプ内に取り付けられる。ポンプをスタートし、１．７５ミリリットル／分（ｍｌ／分）の接着剤流れを提供する。注射器針を初期には手で保持し、可撓性ライン、接続部または針から一切の空気をパージするために直接上方に排出するように向ける。泡フリー接着剤ストリームが針から出る際に観察される時、ポンプを止め、針の向きを逆にし（直接下方に排出させるため）、針を試験のために適所でクランプし、ジャッキおよび円筒状スリーブを上述したように置く。
【００５１】
試験を行うために、段を針先端から２．５ｃｍの距離に配置し、ポンプをスタートし、接着剤ストリームを観察する。接着剤ストリームが安定で連続である場合、段をストリームが破壊するまで１ｃｍ刻みでゆっくり下げ、５秒の観察時間を各高さで必要とする。その後、連続ストリームを提供するために流れが再びつながるまで段を上げる。ストリームが破壊する点まで段を徐々に下げ、連続流れが発生した距離を記録する（すなわち、針先端から段までの当該距離）。
【００５２】
このプロトコルをもう２回繰り返して、連続ストランドを観察できた最大距離の合計で３つの別個の測定値を得る。試験をスタートすると、ストリームが不連続である場合、連続ストリームを提供するために流れがつながる点まで段を上げ、試験を完了するために上述したプロトコルに従う。特定の接着剤に関して、試験の過程中に、段上に集まる分配された接着剤は積もる傾向がある場合があり、従って、連続流れが発生する最大距離を記録する時、段上の一切の蓄積を考慮に入れなければならない。すなわち、蓄積距離（段から接着剤堆積の頂上までの高さ）を全体的な測定距離から差し引く。３つの測定値の平均を「連続繊維糸引き長さ」として報告し、センチメートル単位で報告する。試験が単一注射器充填で完了しない場合、前の段高さでもう１つの注射器充填で試験を再スタートすることが可能であり、完了まで行うことが可能である。
【００５３】
剪断弾性率（位相遅れ「δ」および複素剪断弾性率「Ｇ*」）
サンプルの動的機械的特性は、「ボーリン（Ｂｏｈｌｉｎ）」ＣＶＯ１２０ＨＲ  ＮＦレオメータで測定した。「ボーリン（Ｂｏｈｌｉｎ）」レオメータは、英国ＷＲ１４  １ＸＺのウスターシャー州マルバーン、グローブウッドロード、エニグマビジネスパークのマルバーン・インストルメンツ（Ｍａｌｖｅｒｎ  Ｉｎｓｔｒｕｍｅｎｔｓ  Ｌｔｄ．（Ｅｎｉｇｍａ  Ｂｕｓｉｎｅｓｓ  Ｐａｒｋ，Ｇｒｏｖｅｗｏｏｄ  Ｒｏａｄ，Ｍａｌｖｅｒｎ，Ｗｏｒｃｅｓｔｅｒｓｈｉｒｅ，Ｕｎｉｔｅｄ  Ｋｉｎｇｄｏｍ））から入手できる。「ボーリン（Ｂｏｈｌｉｎ）」Ｃ２５ムーニー−クエット（Ｍｏｏｎｅｙ−Ｃｏｕｅｔｔｅ）ジオメトリーを用いて２５℃ですべての測定値を取った。サンプルの乾燥を遅らせるためにトラップをＣ２５カップの頂上の上に置いた。蒸発トラップはマルバーン・インストルメンツ（Ｍａｌｖｅｒｎ  Ｉｎｓｔｒｕｍｅｎｔｓ）から入手できる。対象の動的機械的特性は、複素剪断弾性率Ｇ*、および時には位相ずれとも呼ばれる位相遅れである。これらの２つのパラメータは、物質、特に粘弾性物質に関する応力と歪みとの関係を表現するためにしばしば用いられる。高い弾性率を有する物質は加えられた応力に対してより高い抵抗を提供し、よって低い弾性率を有する物質より小さい歪みをもたらす。位相遅れは、定義により、零度と９０度との間で境界をなし、加えられた応力へのサンプルの弾性・粘性応答の相対的レベルを表す。純粋に弾性の物質（フック物質）は零度位相遅れを有し、純粋に粘性の物質は振動応力を基準として９０度位相遅れを有する。
【００５４】
各サンプル１７グラムをレオメータに装填することによりＧ*およびδを測定した。サンプルを２５℃に対して平衡に保ち、５０ｓ-1で３０秒にわたり剪断し、その後、放置して、各試験を行う前に３０秒にわたり静置した。正弦波の形で変化する振動の応力を１Ｈｚの周波数で各サンプルに加えた。０．１Ｐａ〜１００Ｐａまで対数で増加する１０の応力振幅を試験条件として選択した。計器によって記録された１．７ＰａでのＧ*およびδの値をここで用いた。
【実施例】
【００５５】
材料
「エアフレックス（Ａｉｒｆｌｅｘ）」（登録商標）７２００、固形物約７２．５％、ｐＨ４．５〜５．５、Ｔｇ０℃で提供されるＶＡＥコポリマーエマルジョン、ペンシルバニア州アレンタウンのエアープロダクツ・ポリマーズ（Ａｉｒ  Ｐｒｏｄｕｃｔｓ  Ｐｏｌｙｍｅｒｓ，Ｌ．Ｐ．（Ａｌｌｅｎｔｏｗｎ，ＰＡ））。
「エアフレックス（Ａｉｒｆｌｅｘ）」（登録商標）４６５、固形物約６７％、ｐＨ４．５〜５．５で提供されるＶＡＥコポリマーエマルジョン、ペンシルバニア州アレンタウンのエアープロダクツ・ポリマーズ（Ａｉｒ  Ｐｒｏｄｕｃｔｓ  Ｐｏｌｙｍｅｒｓ，Ｌ．Ｐ．（Ａｌｌｅｎｔｏｗｎ，ＰＡ））。
「エルベース（Ｅｌｖａｃｅ）」（登録商標）７３７、固形物６７〜７０％、ｐＨ４〜５で提供されるＶＡＥコポリマーエマルジョン、ノースカロライナ州ダーハムのフォルボ・アドヘシブズ（Ｆｏｒｂｏ  Ａｄｈｅｓｉｖｅｓ，ＬＬＣ（Ｄｕｒｈａｍ，ＮＣ））。
「ロープレックス（Ｒｈｏｐｌｅｘ）」（登録商標）ＡＳＥ−６０、固形物２８％で供給されるアルカリ膨潤性連合増粘剤、ペンシルバニア州フィラデルフィアのローム・アンド・ハース・カンパニー（Ｒｏｈｍ  ａｎｄ  Ｈａａｓ  Ｃｏ．（Ｐｈｉｌａｄｅｌｐｈｉａ，ＰＡ））。
水酸化アンモニウム、２８〜３０％ＮＨ3、ニュージャージー州ギブスタウンのＥＭサイエンス（ＥＭ  Ｓｃｉｅｎｃｅ（Ｇｉｂｂｓｔｏｗｎ，ＮＪ））。
「アリーンズ・ファースト・グラブ・タッキー・グルー（Ａｌｅｅｎｅ’ｓ  Ｆａｓｔ  Ｇｒａｂ  Ｔａｃｋｙ  Ｇｌｕｅ）」（登録商標）、カリフォルニア州フレスノのダンカン・エンタープライジズ（Ｄｕｎｃａｎ  Ｅｎｔｅｒｐｒｉｓｅｓ（Ｆｒｅｓｎｏ，ＣＡ））。
「アリーンズ・オリジナル・タッキー・グルー（Ａｌｅｅｎｅ’ｓ  Ｏｒｉｇｉｎａｌ  Ｔａｃｋｙ  Ｇｌｕｅ）」（登録商標）、カリフォルニア州フレスノのダンカン・エンタープライジズ（Ｄｕｎｃａｎ  Ｅｎｔｅｒｐｒｉｓｅｓ（Ｆｒｅｓｎｏ，ＣＡ））。
「アリーンズ・クイックドライ・タッキー・グルー（Ａｌｅｅｎｅ’ｓ  Ｑｕｉｃｋ  Ｄｒｙ  Ｔａｃｋｙ  Ｇｌｕｅ）」（登録商標）、カリフォルニア州フレスノのダンカン・エンタープライジズ（Ｄｕｎｃａｎ  Ｅｎｔｅｒｐｒｉｓｅｓ（Ｆｒｅｓｎｏ，ＣＡ））。
「エルマーズ・グルー−オール（Ｅｌｍｅｒ’ｓ  Ｇｌｕｅ−Ａｌｌ」（登録商標）、オハイオ州コロンバスのエルマーズ・プロダクツ（Ｅｌｍｅｒ’ｓ  Ｐｒｏｄｕｃｔｓ，Ｉｎｃ．（Ｃｏｌｕｍｂｕｓ，ＯＨ））。
「ケルザン（Ｋｅｌｚａｎ）」（登録商標）キサンタンガム、ロット４０８６３Ａ、カリフォルニア州サンジエゴのＣＰケルコ・ユーエス（ＣＰ  Ｋｅｌｃｏ  Ｕ．Ｓ．，Ｉｎｃ．（Ｓａｎ  Ｄｉｅｇｏ，ＣＡ））。
ナトリウムカルボキシメチルセルロース（Ｎａ  ＣＭＣ）、タイプ７Ｈ４ＸＦ、ロット８３７２４、デラウェア州ウィルミントンのハーキュレス（Ｈｅｒｃｕｌｅｓ  Ｉｎｃ．）のアクアロン・ディビジョン（Ａｑｕａｌｏｎ  Ｄｉｖｉｓｉｏｎ（Ｗｉｌｍｉｎｇｔｏｎ，ＤＥ））。
「ケルギン（Ｋｅｌｇｉｎ）」（登録商標）ＭＤＨ、アルギン酸ナトリウム、ロット２８１２１１、カリフォルニア州サンジエゴのＩＳＰテクノロジーズ（ＩＳＰ  Ｔｅｃｈｎｏｌｏｇｉｅｓ（Ｓａｎ  Ｄｉｅｇｏ，ＣＡ））。
「ラポナイト（Ｌａｐｏｎａｉｔｅ）」（登録商標）ＲＤ、合成層状シリケート、テキサス州ゴンザレスのサザーン・クレー・プロダクツ（Ｓｏｕｔｈｅｒｎ  Ｃｌａｙ  Ｐｒｏｄｕｃｔｓ，Ｉｎｃ．（Ｇｏｎｚａｌｅｓ，ＴＸ））。
【００５６】
一般調製手順
本明細書に記載された本発明接着剤の実施例は、典型的には、接着剤ポリマー、連合増粘剤、水および塩基からなる。接着剤ポリマー、増粘剤および水を容器内で組み合わせ、モータ駆動船用プロペラでよく混合して均一組成物を得ることにより、こうしたサンプルを調製する。連続で攪拌しつつ、塩基を単回投入で添加し、接着剤組成物がよく混合されるまで攪拌を続ける。
【００５７】
実施例１、２、３、５、６、７、８
これらの実施例を前述した手順によって調製し、それらは表１に示した材料および量（グラム）からなっていた。得られた接着剤のブルックフィールド粘度、固化時間、糸引きおよびレオロジーを上述した試験方法により特性決定した。結果を表４で報告している。
【００５８】
【表１】
2008505206.tif 000003
【００５９】
実施例４
「エルベース（Ｅｌｖａｃｅ）」（登録商標）７３７のサンプルを次の通り中和した。メカニカルスターラーで攪拌されている１７５部の「エルベース（Ｅｌｖａｃｅ）」（登録商標）７３７に０．５６ｍｌのＮＨ4ＯＨを添加した。よく混合された溶液のｐＨはｐＨ計によって測定して７．６３であった。メカニカルスターラーで攪拌されている１００部の中和された「エルベース（Ｅｌｖａｃｅ）」（登録商標）７３７に２．６７部の「ロープレックス（Ｒｈｏｐｌｅｘ）」（登録商標）ＡＳＥ−６０を添加した。よく混合した後、追加の０．２５部のＮＨ4ＯＨ溶液を添加し、実施例４の調製を完了するとともに７．１２のｐＨを有する接着剤を提供するためによく混合した。実施例４のブルックフィールド粘度、固化時間、糸引きおよびレオロジーを特性決定した。結果を表４で報告している。
【００６０】
比較例Ｃ４、Ｃ５、Ｃ６、Ｃ７
この比較例シリーズは表２に記載した一般的な市販の白色グルーからなっていた。これらの実施例のブルックフィールド粘度、固化時間、糸引きおよびレオロジーを特性決定した。結果を表４で報告している。
【００６１】
【表２】
2008505206.tif 000004
【００６２】
比較例Ｃ８、Ｃ９、Ｃ１０、Ｃ１１
この比較例シリーズは実施例４の中和された「エルベース（Ｅｌｖａｃｅ）」（登録商標）７３７を接着剤として用いている。接着剤、増粘剤およびそれぞれの量を表３に示している。メカニカルスターラーで攪拌され、添加剤がよく導入されるまで１５分にわたり混合されていた「エルベース（Ｅｌｖａｃｅ）」（登録商標）７３７に増粘剤投入量をゆっくり添加することによりサンプルを調製した。２４時間にわたり静置後に、サンプルの幾つかは、膨潤されていたか、または初期的に完全には分散されていなかった増粘剤におそらく帰せられ得る小さいゲル粒子を含んでいるように見えた。各サンプルを１５分にわたり再び混合し、その時点で、すべてのサンプルは非常によく混ざったように見えた。サンプルをグラインドゲージ（オハイオ州デイトンのプレシジョンゲージ＆ツール（Ｐｒｅｃｉｓｉｏｎ  Ｇａｇｅ  ＆  Ｔｏｏｌ  Ｃｏ．（Ｄａｙｔｏｎ，ＯＨ）））の細度に関する均一性に関して更に評価し、それは、すべてがよく混ざり、均一であり、粒状物がないことを示していた。この時点で、サンプルの幾つかは、表４に示したようにサンプルに添加され、よく混合された「エルベース（Ｅｌｖａｃｅ）」（登録商標）７３７の追加投入を有していた。これらのサンプルのブルックフィールド粘度、固化時間、糸引きおよびレオロジーを特性決定した。結果を表４で報告している。
【００６３】
【表３】
2008505206.tif 000005
【００６４】
【表４】
2008505206.tif 000006
【００６５】
本明細書に引用されたすべての特許、特許文献および刊行物の完全な開示は参照により援用する。前の詳細な説明および実施例は理解を明確にするためにのみ示されている。不必要な限定はそれらから解されるべきではない。本発明は、当業者に対して明らかな変形が特許請求の範囲によって規定された本発明内に含まれるので、示し記載した厳密な詳細に限定されない。
【図面の簡単な説明】
【００６６】
【図１】例示的な接着剤ディスペンサの概略図である。
【図１】
2008505206.tif 000007
【国際調査報告】
2008505206.tif 000008
2008505206.tif 000009
2008505206.tif 000010